(57)【特許請求の範囲】
【請求項１】
有機トランジスタの製造方法であって、
絶縁性の基板上にゲート電極を形成する第１工程と、
前記基板及び前記ゲート電極上にゲート絶縁層を形成する第２工程と、
前記ゲート絶縁層上にソース電極及びドレイン電極を形成する第３工程と、
前記ゲート絶縁層、前記ソース電極及び前記ドレイン電極上に、前記ソース電極及び前記ドレイン電極上の膜厚よりも前記ソース電極及び前記ドレイン電極の間の領域上の膜厚の方が厚くなるように、無極性高分子の下地絶縁層を形成する第４工程と、
前記ソース電極及び前記ドレイン電極の各電極上の少なくとも一部と、該ソース電極及び該ドレイン電極と、の間に前記無極性高分子の下地絶縁層を溶解する溶媒を含む有機半導体材料液を付与して、前記ソース電極及び前記ドレイン電極間に有機半導体層を形成する第５工程と、を含む、
有機トランジスタの製造方法。
【請求項２】
有機トランジスタの製造方法であって、
絶縁性の基板上にゲート電極を形成する第１工程と、
前記基板及び前記ゲート電極上にゲート絶縁層を形成する第２工程と、
前記ゲート絶縁層上にソース電極及びドレイン電極を形成する第３工程と、
前記ゲート絶縁層、前記ソース電極及び前記ドレイン電極に表面処理を施して表面の荒さに差をつける第４工程と、
前記ゲート絶縁層、前記ソース電極及び前記ドレイン電極上に無極性高分子の下地絶縁層を形成する第５工程と、
前記ソース電極及び前記ドレイン電極の各電極上の少なくとも一部と、該ソース電極及び該ドレイン電極と、の間に前記無極性高分子の下地絶縁層を溶解する溶媒を含む有機半導体材料液を付与して、前記溶媒により前記ソース電極及び前記ドレイン電極上の無極性高分子の下地絶縁層は除かれ、前記ソース電極及び前記ドレイン電極間の無極性高分子の下地絶縁層は残るようにする第６工程と、を含む、
有機トランジスタの製造方法。
【請求項３】
有機トランジスタの製造方法であって、
絶縁性の基板上にソース電極及びドレイン電極を形成する第１の工程と、
前記基板、前記ソース電極及び前記ドレイン電極上に、前記ソース電極及び前記ドレイン電極上の膜厚よりも前記ソース電極及び前記ドレイン電極の間の領域上の膜厚の方が厚くなるように、無極性高分子の下地絶縁層を形成する第２の工程と、
前記ソース電極及び前記ドレイン電極の各電極上の少なくとも一部と、該ソース電極及び該ドレイン電極と、の間に前記無極性高分子の下地絶縁層を溶解する溶媒を含む有機半導体材料液を付与して、前記ソース電極及び前記ドレイン電極間に有機半導体層を形成する第３の工程と、
前記下地絶縁層、前記有機半導体層上にゲート絶縁層を形成する第４の工程と、
前記ゲート絶縁層上の前記ソース電極と前記ドレイン電極との間の領域に対応した領域にゲート電極を形成する第５の工程と、を含む、
有機トランジスタの製造方法。
【請求項４】
有機トランジスタの製造方法であって、
絶縁性の基板上にソース電極及びドレイン電極を形成する第１の工程と、
前記基板、前記ソース電極及び前記ドレイン電極に表面処理を施して表面の荒さに差をつける第２工程と、
前記基板、前記ソース電極及び前記ドレイン電極上に無極性高分子の下地絶縁層を形成する第３の工程と、
前記ソース電極及び前記ドレイン電極の各電極上の少なくとも一部と、該ソース電極及び該ドレイン電極と、の間に前記無極性高分子の下地絶縁層を溶解する溶媒を含む有機半導体材料液を付与して、前記溶媒により前記ソース電極及び前記ドレイン電極上の無極性高分子の下地絶縁層は除かれ、前記ソース電極及び前記ドレイン電極間の無極性高分子の下地絶縁層は残るように、前記ソース電極及び前記ドレイン電極間に有機半導体層を形成する第４の工程と、
前記下地絶縁層、前記有機半導体層上にゲート絶縁層を形成する第５の工程と、
前記ゲート絶縁層上の前記ソース電極と前記ドレイン電極との間の領域に対応した領域にゲート電極を形成する第６の工程と、を含む、
有機トランジスタの製造方法。
【発明の詳細な説明】
【技術分野】
【０００１】
本発明は液体半導体材料を使用して製造される有機トランジスタなどのトランジスタ構造及びその製造方法に関する。
【背景技術】
【０００２】
有機物からなる有機半導体は、無機半導体と比較し分子間の結合エネルギーが小さいため、低エネルギープロセスによる成膜が可能である。特に溶媒に有機半導体を溶解し溶液化したものは、既存のインクジェット法などの印刷技術を用いて半導体形成が可能であるため、低エネルギー、低コスト、高スループットなど、新たな半導体プロセスとしても注目されている。例えば、特開２００９−７２６５４号公報はインクジェット法を用いて半導体装置の膜パターンを形成する例を紹介している。また、液体材料を利用する新たな半導体プロセス技術として、例えば、特開２００５−２１７３５９号公報は液体材料の溶媒を利用してこの液体材料を塗布した絶縁膜の一部を溶かし、そこに液体材料の溶質による新たな導電膜を形成する技術を紹介している。
【先行技術文献】
【特許文献】
【０００３】
【特許文献１】特開２００９−７２６５４号公報
【特許文献２】特開２００５−２１７３５９号公報
【発明の概要】
【発明が解決しようとする課題】
【０００４】
トランジスタやＩＣ用の基板には、一般にはシリコン基板やガラス基板が使用されるが、フレキシブルなデバイスの実現を目指して、プラスチック素材の可撓性基板（ポリイミド、ポリエチレンナフタレート、ポリエチレンテレフタレートなど）や、有機半導体材料、導電性高分子材料、絶縁性高分子材料などを用いてトランジスタを作ることが検討されている。
【０００５】
しかしながら、プラスチックなどの高分子材料には極性を有する官能基を含むものがある。このような材料がトランジスタチャネルの近傍に存在するとトランジスタの特性が極性基の影響を受ける場合がある。特に、トランジスタのチャネルに隣接するゲート絶縁層や基板に極性を有する官能基を含む材料（極性物質）が存在すると、トランジスタの特性（閾値電圧、オフ電流値など）がこの影響を受けやすい。また、シリコン酸化膜などの高分子膜ではないゲート絶縁膜中にもプロセス雰囲気からの侵入などによってＯＨ-基などの極性分子が存在する。トランジスタの特性はこのようなチャネル近傍に存在する極性分子（極性物質）の影響も受ける。
【０００６】
よって、本発明はトランジスタの基板や絶縁膜などの中に存在する極性物質のチャネルへの影響を軽減したトランジスタやトランジスタの製造方法を提供することを目的とする。
【課題を解決するための手段】
【００１１】
上記課題を解決する本発明の有機トランジスタの製造方法の態様の一つは、有機トランジスタの製造方法において、絶縁性の基板上にゲート電極を形成する第１工程と、上記基板及び上記ゲート電極上にゲート絶縁層を形成する第２工程と、上記ゲート絶縁層上にソース電極及びドレイン電極を形成する第３工程と、上記ゲート絶縁層、上記ソース電極及び上記ドレイン電極上に、前記ソース電極及び前記ドレイン電極上の膜厚よりも前記ソース電極及び前記ドレイン電極の間の領域上の膜厚の方が厚くなるように、無極性高分子の下地絶縁層を形成する第４工程と、上記ソース電極及び上記ドレイン電極の各電極上の少なくとも一部と、該ソース電極及び該ドレイン電極間に上記無極性高分子の下地絶縁層を溶解する溶媒を含む有機半導体材料液を付与して上記ソース電極及び上記ドレイン電極間に有機半導体層を形成する第５工程と、を含む。
【００１２】
かかる製造工程によれば、下地絶縁層を別途の工程でエッチングすることなく、ソース電極及びドレイン電極間（チャネル領域）に有機半導体層を形成することができる。この場合において、上記ゲート絶縁層の表面が上記ソース電極及び上記ドレイン電極の表面よりも粗いと、無極性高分子の下地絶縁層は相対的に電極部よりも下地絶縁層との結合が強く、有機半導体材料液の溶媒によって両電極上の下地絶縁層は除去され、ゲート絶縁層上（チャネル領域）の下地絶縁層は残る。チャネルに残った下地絶縁層（無極性高分子層）はチャネル（トランジスタ）の特性を安定させるように機能する。
【００１３】
また、下地絶縁層表面の表面自由エネルギーを小さくすることで有機半導体材料液に対して撥液性を付与することができ、有機半導体材料液の広がりを抑制し、より厚膜の有機半導体層を形成することができる。
【００１４】
また、本発明の有機トランジスタの製造方法の態様の一つは、有機トランジスタの製造方法であって、絶縁性の基板上にゲート電極を形成する第１工程と、前記基板及び前記ゲート電極上にゲート絶縁層を形成する第２工程と、前記ゲート絶縁層上にソース電極及びドレイン電極を形成する第３工程と、前記ゲート絶縁層、前記ソース電極及び前記ドレイン電極に表面処理を施して表面の荒さに差をつける第４工程と、前記ゲート絶縁層、前記ソース電極及び前記ドレイン電極上に無極性高分子の下地絶縁層を形成する第５工程と、前記ソース電極及び前記ドレイン電極の各電極上の少なくとも一部と、該ソース電極及び該ドレイン電極と、の間に前記無極性高分子の下地絶縁層を溶解する溶媒を含む有機半導体材料液を付与して、前記溶媒により前記ソース電極及び前記ドレイン電極上の無極性高分子の下地絶縁層は除かれ、前記ソース電極及び前記ドレイン電極間の無極性高分子の下地絶縁層は残るようにする第６工程と、を含む。
それにより、ソース・ドレイン電極上の下地絶縁膜を除き、チャネル領域には下地絶縁膜（無極性高分子層）を残して有機半導体層を形成することができる。無極性高分子層はチャネル（トランジスタ）の特性を安定させるように機能する。
【００１５】
また、本発明の有機トランジスタの製造方法の態様の一つは、有機トランジスタの製造方法において、絶縁性の基板上にソース電極及びドレイン電極を形成する第１の工程と、上記基板、上記ソース電極及び上記ドレイン電極上に、前記ソース電極及び前記ドレイン電極上の膜厚よりも前記ソース電極及び前記ドレイン電極の間の領域上の膜厚の方が厚くなるように、無極性高分子の下地絶縁層を形成する第２の工程と、上記ソース電極及び上記ドレイン電極の各電極上の少なくとも一部と、該ソース電極及び該ドレイン電極間に上記無極性高分子の下地絶縁層を溶解する溶媒を含む有機半導体材料液を付与して上記ソース電極及び上記ドレイン電極間に有機半導体層を形成する第３の工程と、上記下地絶縁層、上記有機半導体層上にゲート絶縁層を形成する第４の工程と、上記ゲート絶縁層上の上記ソース電極と上記ドレイン電極との間の領域に対応した領域ゲート電極を形成する第５の工程と、を含む。
【００１６】
かかる製造工程によれば、下地絶縁層を別途の工程でエッチングすることなく、チャネル領域に有機半導体層を形成することができる。この場合において、上記基板の表面が上記ソース電極及び上記ドレイン電極の表面よりも粗いと、無極性高分子の下地絶縁層は相対的に電極部よりも基板との結合が強く、有機半導体材料液の溶媒によって両電極上の下地絶縁層は除去され、基板上（チャネル領域）の下地絶縁層は残る。チャネル領域に残った下地絶縁層（無極性高分子層）はチャネル（トランジスタ）の特性を安定させるように機能する。
【００１７】
また、下地絶縁層の表面を有機半導体材料液に対して撥液性とすることによって有機半導体材料液の広がりを抑制し、厚膜の有機半導体層を形成することができる。
【００１８】
また、本発明の有機トランジスタの製造方法の態様の一つは、有機トランジスタの製造方法であって、絶縁性の基板上にソース電極及びドレイン電極を形成する第１の工程と、前記基板、前記ソース電極及び前記ドレイン電極に表面処理を施して表面の荒さに差をつける第２工程と、前記基板、前記ソース電極及び前記ドレイン電極上に無極性高分子の下地絶縁層を形成する第３の工程と、前記ソース電極及び前記ドレイン電極の各電極上の少なくとも一部と、該ソース電極及び該ドレイン電極と、の間に前記無極性高分子の下地絶縁層を溶解する溶媒を含む有機半導体材料液を付与して、前記溶媒により前記ソース電極及び前記ドレイン電極上の無極性高分子の下地絶縁層は除かれ、前記ソース電極及び前記ドレイン電極間の無極性高分子の下地絶縁層は残るように、前記ソース電極及び前記ドレイン電極間に有機半導体層を形成する第４の工程と、前記下地絶縁層、前記有機半導体層上にゲート絶縁層を形成する第５の工程と、前記ゲート絶縁層上の前記ソース電極と前記ドレイン電極との間の領域に対応した領域にゲート電極を形成する第６の工程と、を含む。
それにより、ソース・ドレイン電極上の下地絶縁層を除き、チャネル領域には下地絶縁層（無極性高分子層）を残して有機半導体層を形成することができる。
【００１９】
好ましくは、上記下地絶縁層の無極性の高分子の膜厚が１００ｎｍ以下、より好ましくは、数ｎｍから数１０ｎｍの範囲である。それにより、トランジスタ特性への影響を少なくしつつ下地絶縁層としての機能を発揮することを可能とする。
【００２０】
好ましくは、上記下地絶縁層が上記有機半導体材料液に対し撥液性を呈するように材料が選択されることが望ましい。それにより、有機半導体層を厚膜に形成することができる。なお、上記有機半導体材料液を液体シリコンに代えても良い。
上述した無極性高分子の下地絶縁層と同等に機能するものを使用することができる。例えば、フッ素系高分子材料が該当する。フッ素化合物は有極性ではあるが、電気的な分子分極は小さいので有機トランジスタの特性に与える影響は少ない。また、下地絶縁層に表面自由エネルギーが小さい表面（撥液性の表面）を形成することができる。
【００２１】
上述した有機半導体材料液あるいは液体シリコンはインクジェット法（液滴吐出法）によって塗布することが望ましい。
【図面の簡単な説明】
【００２２】
【図１】本発明の有機トランジスタの構造を説明する説明図である。
【図２】本発明の有機トランジスタの製造工程を説明する工程図である。
【図３】本発明の有機トランジスタの他の製造工程を説明する工程図である。
【発明を実施するための形態】
【００２３】
以下、本発明の実施例について図１乃至図３を参照して説明する。図１は実施例のトランジスタの構成例を示している。図２及び図３は実施例のトランジスタの製造工程を示している。各図において対応する部分には同一符号を付し、かかる部分の説明は適宜省略する。
【００２４】
本発明の実施例においては、半導体層と接するゲート絶縁膜や基板の表面あるいは表面近傍の膜中に存在する極性分子（有極性分子）の影響を減ずるために、無極性基（あるいは非極性基）を主体とする高分子薄膜を下地絶縁層としてチャネル領域に形成する。また、下地絶縁層でトランジスタのチャネル部分（ソース電極、半導体層、ドレイン電極）を全体的に囲むことによって極性物質のチャネルへの接近を防止する。それにより極性分子がトランジスタ特性に与える影響を軽減する。この形成過程において液体半導体材料を使用する。半導体材料溶液により下地絶縁層を溶かして半導体層と下層の電極とを電気的に接続する。このとき、半導体溶液と下地絶縁層間の濡れ性を制御することで、半導体層の成膜制御（撥液性による濡れ広がりの低減、半導体層の厚膜化）を同時に行うことができる。
【００２５】
図１（Ａ）は、本発明の第１の実施例のボトムゲート・ボトムコンタクト型の薄膜トランジスタ（ＴＦＴ）を示している。なお、表示や説明の便宜のため、各層や各部材の大きさの縮尺は異なっている（他の図も同様である。）。
【００２６】
同図に示されるように、トランジスタは、絶縁性の基板１０、ゲート電極１２、ゲート絶縁層１４、ソース電極１６、ドレイン電極１８、下地絶縁層２０、下地保護層２０ａ、半導体層２２、絶縁性の保護層２４によって構成されている。
【００２７】
後述するように、例えば、絶縁性の基板１０としてはプラスチック、ガラス、石英、シリコン（ＳＯＩ基板でも良い）などが使用可能である。ゲート電極１２、ソース電極１６及びドレイン電極１８は金などの金属によって構成される。ゲート絶縁層１４はシリコン酸化膜、絶縁性高分子材料などによって構成される。下地絶縁層２０、２０ａはポリエチレンなどの後述の無極性（あるいは非極性）基の絶縁性の高分子材料によって構成される。半導体層２２は液体の半導体材料を用いて構成される。、後述するが、例えば、ポリ−Ｎ−カルバゾールなどの有機半導体材料溶液やシリコン溶液を使用することが出来る。保護層２４は、例えば、ポリメタクリル酸メチル樹脂（ＰＭＭＡ，polymenthyl methacrylate）などの絶縁性高分子材料で構成される。なお、各部の構成材料は製造プロセス条件や所要特性などによって適宜に選択される。
【００２８】
図１（Ａ）に示す第１の実施例では、ゲート絶縁層１４上にソース電極１６及びドレイン電極１８が離間して設けられている。ソース電極１６及びドレイン電極１８によって挟まれたチャネル領域のゲート絶縁層１４上には薄膜（数ｎｍ〜数１０ｎｍ）の下地絶縁層２０ａが形成されている。この下地絶縁層２０ａ上と、ソース電極１６及びドレイン電極１８各々の一部に跨るように半導体層２２が設けられている。
【００２９】
下地絶縁層２０ａは、無（非）極性基を主体とする絶縁性の高分子膜（無極性高分子膜）であり、チャネル領域においてゲート絶縁層１４と半導体層２２との間に介在してゲート絶縁層１４の表面近傍に存在するＯＨ-基などの極性基（極性分子）の影響を緩和する。
また、図１（Ａ）に示すように、下地絶縁層２０及び２０ａは、ソース電極１６、半導体層２２及びドレイン電極１８を囲み、半導体層２２のチャネルへの極性分子の接近を防止する。
また、後述のように、無極性高分子膜２０を撥水性（撥液性）膜としても機能させることによってインクジェット法などでチャネル領域に半導体材料液を厚く塗布し、半導体層２２を膜厚に形成している。
【００３０】
図１（Ｂ）は、本発明の第２の実施例であり、トップゲート・ボトムコンタクト型の薄膜トランジスタ（ＴＦＴ）を示している。この例においても、実施例１と同様に、トランジスタは、絶縁性の基板１０、ゲート電極１２、ゲート絶縁層１４、ソース電極１６、ドレイン電極１８、下地絶縁層２０、下地保護層２０ａ、半導体層２２、絶縁性の保護層２４によって構成されている。
【００３１】
この第２の例では、下地絶縁層２０ａは、チャネル領域において基板１０と半導体層２２との間に介在して基板１０の表面近傍に存在するＯＨ-基などの極性基（極性分子）のチャネルへの影響を緩和する。また、無極性高分子膜２０を撥水性（撥液性）膜としても機能させることによってインクジェット法などでチャネル領域に半導体材料液を厚く塗布し、半導体層２２を膜厚に形成する。
また、図１（Ｂ）に示すように、下地絶縁層２０及び２０ａは、ソース電極１６、半導体層２２及びドレイン電極１８を囲み、半導体層２２のチャネルへの極性分子の接近を防止する。
【００３２】
（実施例１のトランジスタの製造方法）
図２は、図１（Ａ）に示すトランジスタの製造工程を説明する工程図である。
【００３３】
（ゲート電極形成）
図２（Ａ）に示すように、絶縁性の基板１０上にゲート電極１２及びその配線を形成する。ゲート電極は、例えば、基板１０上に金を１０ｎｍ〜数μｍ程度の厚さに蒸着し、ゲート電極の形状にパターニングすることによって得られる。図示のように基板１０とゲート電極１２と面一に形成する場合は、例えば、基板１０に形成した溝にスパッタ法や蒸着法によって金属（金など）を堆積し、あるいは金属溶液を塗布して熱処理を行って金属膜を形成する。その後、ＣＭＰ（Chemical Mechanical Polishing）法などによって平坦化する。
【００３４】
基板の材料としては、プラスチック基板、ガラス基板、石英基板、シリコン基板などを使用することが出来る。
【００３５】
例えば、プラスチック基板の例としては、熱可塑性樹脂、熱硬化性樹脂のいずれを原料に用いてもよい。例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド、ポリイミド、ポリアミドイミド、ポリカーボネート、ポリ−（４−メチルベンテン−１）、アイオノマー、アクリル系樹脂、ポリメチルメタクリレート、アクリル−スチレン共重合体（ＡＳ樹脂）、ブタジエン−スチレン共重合体、ポリオ共重合体（ＥＶＯＨ）、ポリエチレンテレフタレート、ポリブチレンテレフタレート、ポリエチレンナフタレート、プリシクロヘキサンテレフタレート（ＰＣＴ）等のポリエステル、ポリエーテル、ポリエーテルケトン、ポリエーテルエーテルケトン、ポリエーテルイミド、ポリアセタール、ポリフェニレンオキシド、変形ポリフェニレンオキシド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン樹脂、ポリウレタン等、またはこれらを主とする共重合体、ブレンド体、ポリマーアロイ等が挙げられ、これらのうち１種、または２種以上を積層した積層体を用いることができる。
【００３６】
（ゲート絶縁層形成）
図２（Ｂ）に示すように、基板１０及びゲート電極１２上ゲート絶縁層１４を形成する。例えば、シリコン系化合物ガスとＣＶＤ法によってシリコン酸化膜を１００ｎｍ〜数μｍ程度の膜厚に形成する。ＴＥＯＳ（テトラエトキシシラン）などを用いてＰＥ−ＣＶＤ法によって成膜しても良い。また、ＰＶＡ（ポリビニルアルコール）などの有機絶縁材料を用いてゲート絶縁膜を形成しても良い。
【００３７】
有機絶縁材料の例としては、ポリエチレン、ポリプロピレン、ポリブチレン、ポリスチレンなどのポリオレフィン系材料、環状オレフィン系材料、ポリビニルアルコール、ポリメタクリル酸メチル、ポリイミド、ポリビニルフェノール、ポリカーボネート、パリレンなど挙げられ、これらのうちの１種または２種以上を組み合わせて用いることができる。
【００３８】
（ソース電極・ドレイン電極形成）
図２（Ｃ）に示すように、ゲート絶縁膜１４上にソース電極１６、ドレイン電極１８、それらの配線（図示せず）を形成する。例えば、ゲート絶縁層１４上に金を蒸着し、ソース電極、ドレイン電極及びそれらの配線に対応したパターンでパターニングすることによって厚さ１０ｎｍ〜数μｍ程度のソース電極１６及びドレイン電極１８を形成する。
【００３９】
（表面処理）
ソース電極１６・ドレイン電極１８が形成された基板１０を水、有機溶剤で洗浄し、酸素プラズマなどによって表面処理を施す。この表面処理によって金属表面の有機物による汚れを除去する。また、この処理に際して、金属電極１６、１８の表面よりも（より好ましくはチャネル部の）ゲート絶縁膜１４の表面が荒くなるように表面処理の条件を設定する。それにより、後工程における下地ポリマーがゲート絶縁膜１４の表面に結合しやすくなる。
【００４０】
（下地絶縁層形成）
図２（Ｄ）に示すように、基板１０、ソース電極１６、ドレイン電極１８上に無極性高分子材料を溶媒に溶かし、スピンコート法で塗布し、乾燥して下地絶縁層２０を形成する。下地絶縁層２０の膜厚は数ｎｍ〜数１００ｎｍ、より好ましくは、数ｎｍ〜５０ｎｍとする。
【００４１】
下地ポリマー絶縁層に用いる高分子材料としては、ポリエチレン、ポリプロピレン、ポリブチレン、ポリスチレンなどのポリオレフィン系材料、環状オレフィン系材料などの無極性基（ＣＨ3、ＣＨ3ＣＨ2、ベンゼン環など）を主体とするポリマーが好ましい。
【００４２】
溶媒としては、トルエン、キシレン、トリメチルベンゼン、シクロヘキシルベンゼン、シクロヘキサン、テトラリン、デカヒドロナフタレン、デカン、ドデカン、γ-ブチロラクトンなどを適宜に用いることができる。
【００４３】
また、上記の無極性基を主体とするポリマーなどで、表面自由エネルギーのより小さい材料を選択することで、後述のシンクジェット法による有機半導体の形成の際の有機半導体インクの濡れ広がりを抑制することが出来る。
【００４４】
（有機半導体材料の塗布）
図２（Ｅ）に示すように、下地絶縁層２０上のチャネル領域にインクジェット法によって液体の有機半導体材料２２ａを付与する。有機半導体材料２２ａの着地面はソース電極１６及びドレイン電極１８と一部重なるようになされる。下地絶縁層２０の撥液作用によって有機半導体材料２２ａを厚く盛り上げることができる。
【００４５】
有機半導体材料２２ａとしては、これに限定されるものではないが、例えば、ポリ−Ｎ−ビニルカルバゾール、ポリビニルピレン、ポリビニルアントラセン、ポリチオフェン、ポリヘキシルチオフェン、ポリ（ｐ−フェニレンビニレン）、ポリチニレンビニレン、ポリアリールアミン、ピレンホルムアルデヒド樹脂、エチルカルバゾールホルムアルデヒド樹脂、フルオレン−ビチオフェン共重合体、フルオレン−アリールアミン共重合体またはこれらの誘導体のような高分子の有機半導体材料や，ナフタレン、アントラセン、テトラセン、ペンタセン、ヘキサセン、フタロシアニン、ペリレン、ヒドラゾン、トリフェニルメタン、ジフェニルメタン、スチルベン、アリールビニル、ピラゾリン、トリフェニルアミン、トリアリールアミン、オリゴチオフェン、フタロシアニンまたはこれらの誘導体のような低分子の有機半導体材料が挙げられ、これらのうちの１種または２種以上を組み合わせて用いることができる。
【００４６】
上記有機半導体材料の溶剤としては、トルエン、キシレン、トリメチルベンゼン、シクロヘキシルベンゼン、シクロヘキサン、テトラリン、デカヒドロナフタレン、デカン、ドデカン、γ-ブチロラクトンなど、有機半導体材料に対して溶解性を有していれば特に限定されないが、溶剤は下地絶縁層２０に対しても溶解する特性となるものが選定される。
【００４７】
（有機半導体層の形成）
図２（Ｆ）に示されるように、有機半導体材料２２ａの溶媒によって下地絶縁層２０は溶解し、結合の弱い電極上の下地絶縁層２０は除去される。有機半導体材料２２ａはソース電極１６、ドレイン電極１８に直接接する。ソース電極１６及びドレイン電極１８間に挟まれたチャネル領域の下地絶縁層２０はゲート絶縁層２０に強く結合しているために残存する。有機半導体材料２２ａを乾燥させ、凝固させると、有機半導体層２２が形成される。有機半導体層２２は、ソース電極１６及びドレイン電極１８各々の一部に重なり、下地絶縁層２０ａ上の電極間のチャネル領域を埋設する。有機半導体層２２の膜厚は、数ｎｍ〜数１００ｎｍ程度とする。より好ましくは、数１０ｎｍ〜１００ｎｍ程度とする。
【００４８】
（保護膜形成）
図２（Ｇ）に示すように、下地絶縁層２０及び半導体層２２の上に上述したＰＭＭＡ（ポリメタクリル酸メチル樹脂）などの有機絶縁材料をスピンコート法などによって塗布して保護膜２４を形成し、トランジスタを完成する。
【００４９】
このようにして、半導体材料の溶液を利用することで下地絶縁層２０が別途の工程でエッチングすることなく除去され、ソース電極１６及びドレイン電極１８間（チャネル領域）に有機半導体層２２が形成される。この際に、上記ゲート絶縁層１４の表面が粗いのでゲート絶縁層１４上（チャネル領域）の下地絶縁層２０ａは残る。チャネルに残った下地絶縁層（無極性高分子層）２０ａはチャネル（トランジスタ）の特性を安定させるように機能する。また、下地絶縁層２０の表面を有機半導体材料液２２ａに対して撥液性となるように材料を選択することによって有機半導体材料液２２ａの広がりが抑制され、厚膜の有機半導体層２２が形成される。
【００５０】
（実施例２のトランジスタの製造方法）
図３は、図１（Ｂ）に示すトランジスタの製造工程を説明する工程図である。同図において図２と対応する部分には同一符号を付している。
【００５１】
（ソース電極・ドレイン電極形成）
図３（Ａ）に示すように、絶縁性の基板１０上にソース電極１６、ドレイン電極１８、それらの配線（図示せず）を形成する。例えば、基板１０上に金を蒸着し、ソース電極、ドレイン電極及びそれらの配線に対応したパターンでパターニングすることによって厚さ１０ｎｍ〜数μｍ程度のソース電極１６及びドレイン電極１８を形成する。既述のように、基板の材料としては、プラスチック基板、ガラス基板、石英基板、シリコン基板などを使用することが出来る。
【００５２】
（表面処理）
ソース電極１６・ドレイン電極１８が形成された基板１０を水、有機溶剤で洗浄し、酸素プラズマなどによって表面処理を施す。この表面処理によって金属表面の有機物による汚れを除去する。また、この処理に際して、エッチングガスの選定などによってソース電極１６及びドレイン電極１８の金属表面よりも基板１０の表面が荒くなるように表面処理の条件を設定する。それにより、後工程における下地ポリマーが基板１０の表面に結合しやすくなるようにする。
【００５３】
（下地絶縁層形成）
図３（Ｂ）に示すように、基板１０、ソース電極１６、ドレイン電極１８上に無極性高分子材料を溶媒に溶かし、スピンコート法で塗布し、乾燥して下地絶縁層２０を形成する。下地絶縁層２０の膜厚は数ｎｍ〜数１００ｎｍ、より好ましくは、数ｎｍ〜５０ｎｍとする。下地絶縁層２０の高分子材料及び溶媒は既述の実施例と同様である。
【００５４】
（有機半導体材料の塗布）
図３（Ｃ）に示すように、下地絶縁層２０上のチャネル領域にインクジェット法によって液体の有機半導体材料２２ａを付与する。有機半導体材料２２ａの着地面はソース電極１６及びドレイン電極１８と一部重なるようになされる。下地絶縁層２０の撥液作用によって有機半導体材料２２ａを厚く盛り上げることができる。有機半導体材料及び溶媒は既述の実施例と同様である。
【００５５】
（有機半導体層の形成）
図３（Ｄ）に示されるように、有機半導体材料２２ａの溶媒によって下地絶縁層２０は溶解し、結合の弱い電極上の下地絶縁層２０は除去される。有機半導体材料２２ａはソース電極１６、ドレイン電極１８に直接接する。ソース電極１６及びドレイン電極１８間に挟まれたチャネル領域の下地絶縁層２０はゲート絶縁層２０に強く結合しているために下地絶縁層２０ａとして残存する。有機半導体材料２２ａを乾燥させ、凝固させると、有機半導体層２２が形成される。有機半導体層２２は、ソース電極１６及びドレイン電極１８各々の一部に重なり、下地絶縁層２０ａ上の電極間のチャネル領域を埋設する。有機半導体層２２の膜厚は、数ｎｍ〜数１００ｎｍ程度とする。より好ましくは、数１０ｎｍ〜１００ｎｍ程度とする。
【００５６】
（ゲート絶縁層形成）
図３（Ｅ）に示すように、下地絶縁層２０及び半導体層２２の上にゲート絶縁層１４を形成する。例えば、シリコン系化合物ガスとＣＶＤ法によってシリコン酸化膜を１００ｎｍ〜数μｍ程度の膜厚に形成する。低温処理プロセスが必要であるときは、例えば、ＰＭＭＡなどの有機絶縁材料を用いてゲート絶縁膜を形成しても良い。有機絶縁材料の例としては既述のものが使用可能である。、
【００５７】
なお、図示のように下地絶縁層２０と半導体層２２とを面一に形成する場合は、例えば、ＣＭＰ（Chemical Mechanical Polishing）法などによって平坦化することができる。
【００５８】
（ゲート電極形成）
図３（Ｆ）に示すように、ゲート絶縁層１４上にゲート電極１２及びその配線を形成する。ゲート電極１２は導電性ポリマー（導電性インク）によって形成することができる。例えば、ＰＥＤＯＴ（ポリエチレンジオキシチオフェン）を溶媒（水、アルコールなど）に溶かし、インクジェット法によってゲート絶縁層上に塗布してゲート電極１２を形成しても良い。また金属コロイド溶液をインクジェット法によって塗布し熱処理してゲート電極１２を形成しても良い。
【００５９】
また、ゲート絶縁層１４上に金などの金属、もしくは合金を１０ｎｍ〜数μｍ程度の厚さに蒸着し、ゲート電極の形状にパターニングすることによって得てもよい。
【００６０】
（保護膜形成）
図３（Ｇ）に示すように、ゲート絶縁層１４及びゲート電極１２の上に上述したＰＭＭＡなどの有機絶縁材料をスピンコート法などによって塗布して保護膜２４を形成し、トランジスタを完成する。
【００６１】
このようにして、本実施例においても、半導体材料の溶液を利用することで下地絶縁層２０が別途の工程でエッチングすることなく除去され、ソース電極１６及びドレイン電極１８間（チャネル領域）に有機半導体層２２が形成される。この際に、基板１０の表面が粗いので基板１０上（チャネル領域）の下地絶縁層２０ａは残る。チャネルに残った下地絶縁層（無極性高分子層）２０ａはチャネル（トランジスタ）の特性を安定させるように機能する。また、下地絶縁層２０の表面を有機半導体材料液２２ａに対して撥液性となるように選択することによって有機半導体材料液２２ａの広がりが抑制され、厚膜の有機半導体層２２が形成される。
【００６２】
以上説明したように、本発明の実施例によれば、下地絶縁層２０により、半導体材料液の濡れ広がりが抑制される。これにより高精細（高密度）なパターニング製膜が可能となる。濡れ性が良い場合と比較して、濡れ広がりが抑制されることで形成される半導体層の膜厚を厚くすることが可能である。従来、厚膜化するために積層が必要な場合でも、濡れ性を抑えることで単層で所望の膜厚を製膜可能となる。
【００６３】
また、基板１０の種類・材質に左右されることなく、塗布された有機半導体材料液（インク）の濡れ広がりを制御可能となる。例えば、濡れ性の高い基板上であっても、濡れ性の低い（撥液性の高い）ポリマー膜２０で処理（製膜）することで、高密度な描画を可能とするので基板選択の範囲が拡大する。
【００６４】
また、下地絶縁層２０であらかじめ基板を覆うことで、下層の電極１６、１８の清浄度、表面状態を維持することが可能である。
【００６５】
また、下地絶縁層２０でソース電極、ドレイン電極及びこれ等の接続配線を覆うことで、配線間のリークを抑制することが可能になる。
【００６６】
本実施例では、有機半導体材料を溶解可能でかつ下地絶縁材料に対しても可溶な溶媒を使用する。ここでの可溶とは、例えば、キシレン溶媒に対してのポリエチレンのようなごく僅かな溶解性でもよい。一般に難溶解とされる程度の溶解性でもよい（例えば、一般に不溶とされる０．１ｗｔ％程度の溶解性でも、本発明では可溶の溶剤として使用可能な範囲内にあり得る。）。
【００６７】
なお、下地絶縁層２０には無極性の高分子材料が使用されるが、分類上、極性を有する官能基を含む材料であってもそれが実質的にトランジスタの特性に（悪い）影響を及ぼさない程度ものであれば無極性の高分子材料の均等物として使用できる場合がある。例えば、フッ素系高分子材料が該当する。フッ素化合物（例えば、Ｃ−Ｆ結合）は有極性ではあるが、電気的な分子分極は小さい。また、フッ素化合物は、（双極子間力、水素結合力、分散力などを要因とする）表面自由エネルギーの小さい表面（撥液性の表面）を形成することができる。フッ素系高分子材料には、例えば、ＰＴＦＥ（ポリテトラフルオロエチレン、デュポン(株)商品名「テフロン」）や、アモルファスフッ素樹脂（例えば、旭硝子（株）商品名「CYTOP」）などがある。
【００６８】
本発明の有機トランジスタは、有機ＥＬ表示装置や有機半導体を用いるセンサーなどに使用して好適である。
【符号の説明】
【００６９】
１０  絶縁性の基板、１２  ゲート電極、１４  ゲート絶縁層、１６  ソース電極、１８  ドレイン電極、２０  下地絶縁層、２２  有機半導体層、２４  保護層
【図１】
0005605610.tif 000002
【図２】
0005605610.tif 000003
【図３】
0005605610.tif 000004